(57)【特許請求の範囲】
【請求項１】
基材層と、該基材層の片側に配置された粘着剤層とを備え、
前記基材層がポリエチレンナフタレート系樹脂を含み、
前記粘着剤層が（メタ）アクリル系ポリマーと光重合開始成分とを含み、
前記光重合開始成分が、波長３８５ｎｍにおけるモル吸光係数が０．０５（ｍＭ−１・ｃｍ−１）以上の光増感剤と該光増感剤により励起される光重合開始剤とを含み、
前記光増感剤が、２−イソプロピルチオキサントン、チオキサントン、２，４−ジエチルチオキサントン、２，４−ジエチルチオキサンテン−９−オン、２−クロロチオキサントン、１−クロロ−４−プロポキシチオキサントン、４，４´−ビス（ジメチルアミノ）ベンゾフェノンからなる群から選択され、
前記光重合開始剤が、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノンからなる群から選択され、
前記基材層の熱収縮率が１．２％以下である、
粘着テープ。
【請求項２】
前記光重合開始剤が、波長３８５ｎｍにおけるモル吸光係数が０．０５（ｍＭ−１・ｃｍ−１）以上である、請求項１に記載の粘着テープ。
【請求項３】
前記光重合開始剤の含有量が、（メタ）アクリル系ポリマー１００重量部に対して０．１重量部〜２０重量部である、請求項１または２に記載の粘着テープ。
【請求項４】
半導体加工に用いられる、請求項１から３のいずれかに記載の粘着テープ。
【請求項５】
上記加工が１７０℃以上の高温雰囲気下で行う加工を含む、請求項４に記載の粘着テープ。
【発明の詳細な説明】
【技術分野】
【０００１】
本発明は、粘着テープに関する。より詳細には、本発明は、半導体ウエハ加工用の粘着テープに関する。
【背景技術】
【０００２】
シリコン、ガリウム、砒素などからなる半導体ウエハは、通常、大径の状態で製造され、表面にパターンを形成した後、裏面を研削（バックグラインド）して厚みを薄くし、さらに素子小片に切断分離（ダイシング）され、さらにマウント工程に移される。
【０００３】
上記半導体ウエハの加工工程において、半導体ウエハのパターン面（表面）を保護する粘着テープが用いられる。このような粘着テープは、半導体ウエハのパターン面に貼り付けられて半導体ウエハの加工後に剥離されるが、加工の際には剥離しない程度の十分な粘着力が要求される一方で、加工後には半導体ウエハ表面から容易に剥離できる粘着特性が要求される。このような粘着特性を満足させるべく、基材に紫外線硬化型の粘着剤層が形成された粘着テープが提案されている（例えば、特許文献１）。紫外線硬化型の粘着テープは、強い粘着力で半導体ウエハを保護する必要がある場合に、特に好適に用いられる。
【０００４】
ところで、近年、半導体装置の特性の多様化が進み、発熱反応を伴う加工や高温雰囲気下において半導体ウエハに加工を施す場合がある（例えば、特許文献２）。このような高温加工を半導体ウエハに粘着テープが貼り付けられた状態で行う際には、粘着テープに耐熱性が要求される。具体的には、粘着テープの耐熱性が不十分であると、例えば、粘着テープの収縮によって半導体ウエハに反りが生じ、半導体ウエハが破損する場合がある。このような問題は、半導体ウエハの厚みが薄くなるほど顕著に起こり得る。そこで、高い耐熱性と上記粘着特性とを兼ね備えた粘着テープが望まれている。
【先行技術文献】
【特許文献】
【０００５】
【特許文献１】特開２００２−３３８９３６号公報
【特許文献２】特開２００５−２３６０３２号公報
【発明の概要】
【発明が解決しようとする課題】
【０００６】
本発明は上記課題を解決するためになされたものであり、その主たる目的は、高い耐熱性と優れた粘着特性とを兼ね備えた粘着テープを提供することにある。
【課題を解決するための手段】
【０００７】
本発明の粘着テープは、基材層と、この基材層の片側に配置された粘着剤層とを備え、上記基材層がポリエチレンナフタレート系樹脂を含み、上記粘着剤層が（メタ）アクリル系ポリマーと、波長３８５ｎｍにおけるモル吸光係数が０．０５（ｍＭ−１・ｃｍ−１）以上の光重合開始成分とを含む。
１つの実施形態においては、上記光重合開始成分は、波長３８５ｎｍにおけるモル吸光係数が０．０５（ｍＭ−１・ｃｍ−１）以上の光重合開始剤を含む。
１つの実施形態においては、上記光重合開始成分は、波長３８５ｎｍにおけるモル吸光係数が０．０５（ｍＭ−１・ｃｍ−１）以上の光増感剤とこの光増感剤により励起される光重合開始剤とを含む。
１つの実施形態においては、上記光重合開始剤の含有量は、（メタ）アクリル系ポリマー１００重量部に対して０．１重量部〜２０重量部である。
１つの実施形態においては、上記基材層の熱収縮率は１．２％以下である。
１つの実施形態においては、上記粘着テープは半導体加工に用いられる。
１つの実施形態においては、上記加工は１７０℃以上の高温雰囲気下で行う加工を含む。
【発明の効果】
【０００８】
本発明によれば、特定の基材層と所定のモル吸光係数を満足する光重合開始成分を含む粘着剤層とを組み合わせることにより、高い耐熱性と優れた粘着特性とを兼ね備えた粘着テープを得ることができる。
【図面の簡単な説明】
【０００９】
【図１】本発明の１つの実施形態による粘着テープの概略断面図である。
【発明を実施するための形態】
【００１０】
Ａ．粘着テープの全体構成
図１は、本発明の１つの実施形態による粘着テープの概略断面図である。粘着テープ１００は、基材層１０と、基材層１０の片側に配置された粘着剤層２０とを備える。図示しないが、粘着テープ１００は、実用的には、使用に供されるまで粘着剤層２０の表面にセパレータが配置されている。また、粘着テープ１００は、任意の適切な他の層を備え得る。
【００１１】
粘着テープの厚みは、その構成により異なるが、代表的には２０μｍ〜１０００μｍであり、好ましくは４０μｍ〜８００μｍ、さらに好ましくは５０μｍ〜６００μｍである。
【００１２】
Ａ−１．基材層
上記基材層の熱収縮率（１５０℃、３０分の加熱処理前後における）は、好ましくは０％〜１．２％、さらに好ましくは０％〜１．０％である。このような基材層を用いることにより、耐熱性に優れた粘着テープを得ることができる。具体的には、高温加工により半導体ウエハに反りが発生する等の不具合を抑制することができる。なお、基材層が延伸フィルムである場合、上記熱収縮率はその延伸方向（ＭＤ方向）における熱収収縮率である。
【００１３】
基材層は、ポリエチレンナフタレート系樹脂を含む。このような基材層は、上記熱収縮率を良好に満足し得る。基材層中の、ポリエチレンナフタレート系樹脂の含有量は、好ましくは５０重量％〜１００重量％である。
【００１４】
基材層の厚みは、好ましくは３００μｍ以下、さらに好ましくは１５０μｍ以下である。このような厚みとすることにより、粘着特性をさらに向上させることができる。具体的には、後述の光照射により良好に粘着剤層を硬化させることができる。一方、基材層の厚みは、好ましくは２５μｍ以上、さらに好ましくは３８μｍ以上である。
【００１５】
Ａ−２．粘着剤層
上記粘着剤層は、（メタ）アクリル系ポリマーと光重合開始成分とを含む。
【００１６】
上記（メタ）アクリル系ポリマーとしては、代表的には、（メタ）アクリル酸エステルをモノマー主成分とするポリマー（ホモポリマーまたはコポリマー）が用いられる。（メタ）アクリル酸エステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル等の（メタ）アクリル酸アルキルエステル；（メタ）アクリル酸シクロヘキシル等の（メタ）アクリル酸シクロアルキルエステル；（メタ）アクリル酸フェニル等の（メタ）アクリル酸アリールエステルなどが挙げられる。これらは単独でまたは２種以上を組み合わせて用いられ得る。これらの中でも、（メタ）アクリル酸メチル、（メタ）アクリル酸エチル、（メタ）アクリル酸ブチル、（メタ）アクリル酸２−エチルヘキシル、（メタ）アクリル酸オクチル等の（メタ）アクリル酸アルキルエステルが好適に用いられる。なお、（メタ）アクリル酸エステルとは、アクリル酸エステルとメタクリル酸エステルの双方を含む意味である。
【００１７】
上記（メタ）アクリル系ポリマーは、凝集力、耐熱性等の改質などを目的として、他の共重合性モノマーを構成単位として含み得る。他の共重合性モノマーとしては、例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル等のヒドロキシル基含有モノマー；（メタ）アクリル酸グリシジル等のエポキシ基含有モノマー；（メタ）アクリル酸（アクリル酸、メタクリル酸）、イタコン酸、マレイン酸、フマル酸、クロトン酸、イソクロトン酸等のカルボキシル基含有モノマー；無水マレイン酸、無水イタコン酸等の酸無水物基含有モノマー；（メタ）アクリルアミド、Ｎ，Ｎ−ジメチル（メタ）アクリルアミド、Ｎ−ブチル（メタ）アクリルアミド、Ｎ−メチロール（メタ）アクリルアミド、Ｎ−メチロールプロパン（メタ）アクリルアミド、Ｎ−メトキシメチル（メタ）アクリルアミド、Ｎ−ブトキシメチル（メタ）アクリルアミド等のアミド系モノマー；（メタ）アクリル酸アミノエチル、（メタ）アクリル酸Ｎ，Ｎ−ジメチルアミノエチル、（メタ）アクリル酸ｔ−ブチルアミノエチル等のアミノ基含有モノマー；（メタ）アクリロニトリル等のシアノ基含有モノマー；エチレン、プロピレン、イソプレン、ブタジエン、イソブチレン等のオレフィン系モノマー；スチレン、α−メチルスチレン、ビニルトルエン等のスチレン系モノマー；酢酸ビニル、プロピオン酸ビニル等のビニルエステル系モノマー；メチルビニルエーテル、エチルビニルエーテル等のビニルエーテル系モノマー；塩化ビニル、塩化ビニリデン等のハロゲン原子含有モノマー；（メタ）アクリル酸メトキシエチル、（メタ）アクリル酸エトキシエチル等のアルコキシ基含有モノマー；Ｎ−ビニル−２−ピロリドン、Ｎ−メチルビニルピロリドン、Ｎ−ビニルピリジン、Ｎ−ビニルピペリドン、Ｎ−ビニルピリミジン、Ｎ−ビニルピペラジン、Ｎ−ビニルピラジン、Ｎ−ビニルピロール、Ｎ−ビニルイミダゾール、Ｎ−ビニルオキサゾール、Ｎ−ビニルモルホリン、Ｎ−ビニルカプロラクタム、Ｎ−（メタ）アクリロイルモルホリンなどの窒素原子含有環を有するモノマー等が挙げられる。これらは単独でまたは２種以上組み合わせて用いられ得る。他の共重合性モノマーの使用量は、上記（メタ）アクリル酸エステル１００重量部に対して、好ましくは５重量部〜７０重量部である。
【００１８】
１つの実施形態においては、上記（メタ）アクリル系ポリマーは、炭素−炭素二重結合を側鎖、主鎖中または主鎖の末端に有する。このような形態によれば、低分子量の成分を加えなくても、後述の光照射により良好に粘着剤層を硬化させることができる。炭素−炭素二重結合が導入される側鎖の割合としては、全側鎖中の官能基の数に対して１％以上であることが好ましく、さらに好ましくは１０％〜９８％、特に好ましくは５０％〜９５％である。
【００１９】
炭素−炭素二重結合を導入する方法としては、例えば、官能基を有する共重合性モノマーを用いて得られた(メタ)アクリル系ポリマーに、(メタ)アクリル系ポリマー中の官能基と反応し得る官能基と、炭素−炭素二重結合とを有する反応性化合物とを縮合反応または付加反応させる方法が挙げられる。
【００２０】
上記官能基の組み合わせとしては、例えば、カルボン酸基（カルボキシル基）とエポキシ基、カルボン酸基とアジリジル基、ヒドロキシル基とイソシアネート基との組み合わせが挙げられる。これらの中でも、反応追跡の容易さ等の観点から、ヒドロキシル基とイソシアネート基との組み合わせが好ましい。好ましい実施形態においては、ヒドロキシル基を有する（メタ）アクリル系ポリマーと、イソシアネート基を有する反応性化合物とを反応させる。この場合、イソシアネート基を有する反応性化合物としては、例えば、（メタ）アクリロイルイソシアネート、（メタ）アクリロイルオキシメチルイソシアネート、２−（メタ）アクリロイルオキシエチルイソシアネート、２−（メタ）アクリロイルオキシプロピルイソシアネート、３−（メタ）アクリロイルオキシプロピルイソシアネート、４−（メタ）アクリロイルオキシブチルイソシアネート、ｍ−プロペニル−α，α−ジメチルベンジルイソシアネート等が挙げられる。また、ヒドロキシル基を有する(メタ)アクリル系ポリマーは、例えば、上記ヒドロキシル基含有モノマーを用いて共重合することにより得られる。
【００２１】
上記（メタ）アクリル系ポリマーの重量平均分子量は、代表的には５０万〜５００万であり、好ましくは８０万〜３００万程度である。
【００２２】
上記光重合開始成分は、例えば３８０ｎｍ以上の波長領域の光線の照射によって活性化され、上記（メタ）アクリル系ポリマーを硬化させ得る成分をいう。具体的には、光重合開始成分は、波長３８５ｎｍにおけるモル吸光係数が０．０５（ｍＭ−１・ｃｍ−１）以上であることが好ましい。粘着剤層がこのような成分を含むことにより、高い耐熱性と優れた粘着特性とを兼ね備えた粘着テープを得ることができる。具体的には、熱収縮率の低い基材層は、波長３８０ｎｍ未満の光線を透過しにくい傾向にあるが、粘着剤層がこのような成分を含むことにより、基材層を透過した光線により良好に硬化し得る。なお、モル吸光係数ε（ｍＭ−１・ｃｍ−１）は、下記式により求められる値である。
ε＝Ａ／（ｃ×ｌ）
（式中、Ａは吸光度を表し、ｃはモル濃度（ｍＭ）を表し、ｌはセル厚み（ｃｍ）を表す。）
【００２３】
１つの実施形態においては、光重合開始成分は、少なくとも波長３８５ｎｍにおけるモル吸光係数が０．０５（ｍＭ−１・ｃｍ−１）以上の光重合開始剤を含む。このような光重合開始剤としては、例えば、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン、２，４，６−トリメチルベンゾイル−ジフェニル−フォスフィンオキサイド、ビス（２，４，６−トリメチルベンゾイル）−フェニルフォスフィンオキサイド、１，２−オクタンジオン，１−［４−（フェニルチオ）−，２−（０−ベンゾイルオキシム）］、エタノン，１−［９−エチル−６−（２−メチルベンゾイル）−９Ｈ−カルバゾール−３−イル]−，１−（０−アセチルオキシム）等が挙げられる。
【００２４】
別の実施形態においては、少なくとも波長３８５ｎｍにおけるモル吸光係数が０．０５（ｍＭ−１・ｃｍ−１）以上の光増感剤とこの光増感剤により励起される光重合開始剤とを含む。このような光増感剤としては、例えば、２−イソプロピルチオキサントン、チオキサントン、２，４−ジエチルチオキサントン、２，４−ジエチルチオキサンテン−９−オン、２−クロロチオキサントン、１−クロロ−４−プロポキシチオキキサントン、４，４´−ビス（ジメチルアミノ）ベンゾフェノン等が挙げられる。
【００２５】
上記光増感剤により励起される光重合開始剤としては、例えば、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン等が挙げられる。
【００２６】
上記光重合開始剤の含有量は、上記（メタ）アクリル系ポリマー１００重量部に対して、好ましくは０．１重量部〜２０重量部、さらに好ましくは１重量部〜１０重量部である。光重合開始成分が光増感剤とこの光増感剤により励起される光重合開始剤とを含む場合、光増感剤の含有量は、上記（メタ）アクリル系ポリマー１００重量部に対して、好ましくは０．０１重量部〜２重量部である。
【００２７】
好ましくは、上記粘着剤層は、架橋されている。架橋に用いられる架橋剤としては、例えば、ポリイソシアネート系架橋剤、エポキシ系架橋剤、アジリジン系架橋剤、メラミン樹脂系架橋剤、尿素樹脂系架橋剤、酸無水化合物系架橋剤、ポリアミン系架橋剤、カルボキシル基含有ポリマー系架橋剤等が挙げられる。
【００２８】
１つの実施形態においては、上記（メタ）アクリル系ポリマーおよび／または上記光重合開始剤の反応性官能基に対応して架橋剤が選択される。例えば、上記（メタ）アクリル系ポリマーおよび／または光重合開始剤がヒドロキシル基を有する場合、イソシアネート基を有するポリイソシアネート系架橋剤が好ましく用いられる。
【００２９】
上記ポリイソシアネート系架橋剤としては、例えば、脂肪族ポリイソシアネート、脂環族ポリイソシアネート、芳香族ポリイソシアネート、芳香脂環族ポリイソシアネートや、これらの二量体や三量体、反応生成物又は重合物等が挙げられる。具体例としては、トリレンジイソシアネート、ヘキサメチレンジイソシアネート、ポリメチレンポリフェニルイソシアネート、ジフェニルメタンジイソシアネート、ジフェニルメタンジイソシアネートの二量体、トリメチロールプロパンとトリレンジイソシアネートとの反応生成物、トリメチロールプロパンとヘキサメチレンジイソシアネートとの反応生成物、ポリエーテルポリイソシアネート、ポリエステルポリイソシアネート等が挙げられる。
【００３０】
架橋剤の使用量は、上記（メタ）アクリル系ポリマー１００重量部に対して、好ましくは０．０１重量部〜２０重量部、さらに好ましくは０．１重量部〜１０重量部である。
【００３１】
上記粘着剤層は、その他の成分を含み得る。その他の成分としては、例えば、酸化防止剤、紫外線吸収剤、光安定剤、耐熱安定剤、帯電防止剤等が挙げられる。その他の成分の種類および含有量は、目的に応じて適切に選択され得る。
【００３２】
上記粘着剤層の厚みは、好ましくは１０μｍ〜２００μｍであり、さらに好ましくは１０μｍ〜１５０μｍであり、特に好ましくは１０μｍ〜１００μｍである。
【００３３】
Ａ−３．その他
上述のとおり、本発明の粘着テープは、実用的には、粘着剤層表面にセパレータが配置されて提供され得る。本発明の粘着テープは、例えば、粘着剤層表面にセパレータが配置された状態で、ロール状に巻き取ることができる。セパレータは、実用に供されるまで粘着テープを保護する保護材として機能し得る。セパレータとしては、例えば、シリコン系剥離剤、フッ素系剥離剤、長鎖アルキルアクリレート系剥離剤等の剥離剤により表面コートされたプラスチック（例えば、ポリエチレンテレフタレート（ＰＥＴ）、ポリエチレン、ポリプロピレン）フィルム、不織布または紙等が挙げられる。
【００３４】
別の実施形態においては、本発明の粘着テープは、セパレータを用いるかわりに、粘着剤層とは反対側の最外層に（代表的には、基材層の粘着剤層が配置されていない側に）、背面処理が施されていてもよい。背面処理は、例えば、シリコン系剥離剤や長鎖アルキルアクリレート系剥離剤等の剥離剤を用いて行うことができる。このような形態においても、ロール状に巻き取ることができる。
【００３５】
Ｂ．製造方法
上記粘着テープは、任意の適切な方法により製造される。１つの実施形態においては、セパレータの剥離処理面に、上記（メタ）アクリル系ポリマー、上記重合開始成分、および、必要に応じて架橋剤および／またはその他の成分を含む粘着剤組成物を塗布する工程と、この塗布層に基材層を積層する工程とを含む方法により製造される。
【００３６】
上記粘着剤組成物が架橋剤を含む場合、粘着剤組成物の塗布層を加熱して架橋させた後、基材層を積層することが好ましい。塗布層の加熱温度としては、例えば５０℃〜２００℃である。塗布層の加熱時間としては、例えば１分〜１０分である。なお、塗布層（粘着剤層）に基材層を積層した後、例えば２０℃〜６０℃の条件下で保存する（例えば、２日程度）ことが好ましい。
【００３７】
Ｃ．使用方法
上記粘着テープは、半導体ウエハの加工に好適に用いられる。具体的には、半導体ウエハのパターン面に上記粘着テープを貼り付けた後、半導体ウエハに各種加工を施す。その後、粘着テープ側から光を照射し、半導体ウエハから粘着テープを剥離する。
【００３８】
上記光照射に用いる光源としては、例えば、高圧水銀灯、メタルハライドランプ、超高圧水銀ランプ、ＤｅｅｐＵＶランプ、ケミカルランプ、ブラックライトランプ、捕虫用蛍光ランプ、無電極ＵＶランプ、ＬＥＤランプ等が挙げられる。好ましくは、３８０ｎｍ以上４５０ｎｍ以下の波長領域の光線を照射し得る光源が用いられる。光の照射条件は、例えば、総照射量が３００ｍJ／ｃｍ２〜３０００ｍJ／ｃｍ２である。なお、総照射量は３２０ｎｍ〜４５０ｎｍの波長領域における光の積算量を表す。
【００３９】
１つの実施形態においては、パターン面（表面）に上記粘着テープを貼り付けた半導体ウエハの裏面を研削（バックグラインド）し、その後、粘着テープを貼り付けた状態で半導体ウエハに各種加工を施す。各種加工の中でも、高温雰囲気下（例えば１７０℃以上）で行う加工としては、例えば、イオンインプラ、アニール等が挙げられる。このような高温加工に際しても、上記粘着テープは高い耐熱性を示し得る。具体的には、上記粘着テープによれば、例えば、バックグラインドにより半導体ウエハの厚みが薄い（例えば４００μｍ以下）状態であっても、半導体ウエハに反りが発生する等の不具合を良好に抑制し得る。その結果、半導体ウエハの破損を抑制し得る。
【実施例】
【００４０】
以下、実施例により本発明を具体的に説明するが、本発明はこれら実施例に何ら限定されるものではない。なお、モル吸光係数および熱収縮率の測定方法は以下の通りである。
【００４１】
（モル吸光係数）
酢酸エチルに溶解させて濃度０．０１ｇ／Ｌとし、紫外可視分光光度計（島津製作所（株）製、ＵＶ−２５５０）を用いて、波長３８５ｎｍの吸収スペクトルを測定し、得られた吸収スペクトルにおける吸光度を用いて下記式により算出した。
ε＝Ａ／（ｃ×ｌ）
式中、εはモル吸光係数（ｍＭ−１・ｃｍ−１）を表し、Ａは吸光度を表し、ｃはモル濃度（ｍＭ）を表し、ｌはセル厚み（ｃｍ）を表す。
【００４２】
（熱収縮率）
ＪＩＳ Ｃ２３１８に準じて測定した。加熱条件は、１５０℃、３０分間とした。
【００４３】
［実施例１］
（アクリル系ポリマーの作製）
冷却管、窒素導入管、温度計および撹拌装置を備えた反応容器に、アクリル酸ブチル１００重量部、アクリル酸２−ヒドロキシエチル８重量部、アゾビスイソブチロニトリル０．３重量部、および、酢酸エチル６０重量部を入れ、窒素気流中で６５℃にて６時間重合処理をした。
その後、２−メタクリロイルオキシエチルイソシアネート４重量部を加え、空気気流中で５０℃にて２４時間、付加反応処理をし、アクリル系ポリマーを得た。
【００４４】
（粘着テープの作製）
上記アクリル系ポリマー１００重量部に対し、ポリイソシアネート化合物（商品名「コロネートＬ」、日本ポリウレタン（株）製）０．４重量部、および、光重合開始剤（モル吸光係数：０．１２ｍＭ−１・ｃｍ−１、商品名「イルガキュア３６９」、ＢＡＳＦ社製）３重量部を加えて、粘着剤液を調製した。
【００４５】
片面をシリコーンで剥離処理された厚み３８μｍのポリエステルフィルム（商品名「ＭＲＦ」、三菱化学ポリエステル株式会社製）の剥離処理面に、上記粘着剤溶液を塗布し、１２０℃で２分間加熱架橋して、厚み５０μｍの粘着剤層を形成した。次いで、得られた粘着剤層面に、厚み５０μｍのポリエチレンナフタレートフィルム（商品名「テオネックスＱ５１」、帝人（株）製）を貼り合わせ、この状態で５０℃にて４８時間保存し、粘着テープを得た。
【００４６】
［実施例２］
上記アクリル系ポリマー１００重量部に対し、ポリイソシアネート化合物（商品名「コロネートＬ」、日本ポリウレタン（株）製）０．４重量部、光重合開始剤（モル吸光係数：０．００ｍＭ−１・ｃｍ−１、商品名「イルガキュア９０７」、ＢＡＳＦ社製）３重量部、および、光増感剤２−イソプロピルチオキサントン（モル吸光係数：６．４９ｍＭ−１・ｃｍ−１、商品名「ＩＴＸ」、ＢＡＳＦ社製）０．３重量部を加えて粘着剤液を調製したこと以外は実施例１と同様にして、粘着テープを得た。
【００４７】
［比較例１］
上記アクリル系ポリマー１００重量部に対し、ポリイソシアネート化合物（商品名「コロネートＬ」、日本ポリウレタン（株）製）０．４重量部、および、光重合開始剤（モル吸光係数：０．０２ｍＭ−１・ｃｍ−１、商品名「イルガキュア６５１」、ＢＡＳＦ社製）３重量部を加えて粘着剤液を調製したこと以外は実施例１と同様にして、粘着テープを得た。
【００４８】
［比較例２］
上記アクリル系ポリマー１００重量部に対し、ポリイソシアネート化合物（商品名「コロネートＬ」、日本ポリウレタン（株）製）０．４重量部、および、光重合開始剤（モル吸光係数：０．００ｍＭ−１・ｃｍ−１、商品名「イルガキュア１８４」、ＢＡＳＦ社製）３重量部を加えて粘着剤液を調製したこと以外は実施例１と同様にして、粘着テープを得た。
【００４９】
［比較例３］
得られた粘着剤層面に、厚み５０μｍのポリエチレンテレフタレートフィルム（商品名「ルミラーＳ−１０５」、東レ（株）製）を貼り合わせたこと以外は実施例１と同様にして、粘着テープを得た。
【００５０】
［比較例４］
得られた粘着剤層面に、厚み５０μｍのポリエチレンテレフタレートフィルム（商品名「ルミラーＳ−１０５」、東レ（株）製）を貼り合わせたこと以外は比較例２と同様にして、粘着テープを得た。
【００５１】
［評価］
実施例および比較例で得られた粘着テープを以下の評価に供した。結果を表１に示す。
１．粘着力
各粘着テープを２０ｍｍ幅に切断し、セパレータ（ポリエステルフィルム）を剥がして４インチＳｉウエハのミラー面（シリコン製）に貼り付けた。その際、２ｋｇローラーを往復させて粘着テープを貼り付けた。
貼り付け後、２３℃の環境下で３０分間放置した後、粘着テープの片端を把持して３００ｍｍ／ｍｉｎの速度で１８０度の方向へ剥離し、剥離時の被着体に対する粘着力（抵抗力）（単位：Ｎ／２０ｍｍ）を測定した。
【００５２】
２．光照射後の粘着力
各粘着テープを２０ｍｍ幅に切断し、セパレータ（ポリエステルフィルム）を剥がして４インチＳｉウエハのミラー面（シリコン製）に貼り付けた。その際、２ｋｇローラーを往復させて粘着テープを貼り付けた。
貼り付け後、２３℃の環境下で３０分間放置した後、粘着テープ側から高圧水銀ランプ（ウシオ電機製、ＵＶＬ−２０００ＲＳ）を用いて、光を４５ｍＷ／ｃｍ２、３００ｍＪ／ｃｍ２の条件で照射した。そして、粘着テープの片端を３００ｍｍ／ｍｉｎの速度で１８０度の方向へ剥離し、剥離時の被着体に対する粘着力（抵抗力）（単位：Ｎ／２０ｍｍ）を測定した。評価基準は以下のとおりである。
（評価基準）
良好（○）：粘着力が１．０Ｎ／２０ｍｍ以下
不良（×）：粘着力が１．０Ｎ／２０ｍｍ超
【００５３】
３．ウエハの反り
各粘着テープを、テープ貼付装置ＤＲ−３０００ＩＩ（日東精機製）を用いてＳｉウエハ表面に貼り付けた後、グラインダーＤＦＧ８５６０（Ｄｉｓｃｏ製）を用いて粘着テープで固定されたＳｉウエハの裏面をＳｉウエハの厚みが３００μｍになるよう研削した。
研削後、Ｓｉウエハを２００℃条件下に１５分置いた後、２３℃の環境下で３０分間放置し、粘着テープに貼り付けた状態で平坦な台に載置し、端部の浮き（台から端部までの高さ（ｍｍ））を測定することによりウエハの反りを評価した。評価基準は以下のとおりである。
（評価基準）
良好（○）：浮きが１．０ｍｍ以下
不良（×）：浮きが１．０ｍｍ超
【００５４】
【表１】
0006606325.tif 000002
【００５５】
表１に示すように、各実施例は優れた粘着特性を示し、かつ、耐熱性にも優れている。これに対し、比較例１および比較例２は、光照射後も粘着力が高く、Ｓｉウエハを傷つけることなく剥離するのが困難である。また、比較例３および比較例４は、耐熱性が不十分でＳｉウエハに反りが生じ、Ｓｉウエハを破損するおそれがある。
【産業上の利用可能性】
【００５６】
本発明の粘着テープは、半導体装置製造の際のワーク（半導体ウエハ等）の保護に好適に用いられる。
【符号の説明】
【００５７】
１０          基材層
２０          粘着剤層
１００          粘着テープ
【図１】
0006606325.tif 000003